"下記の構造式Iで示す構造を有することを特徴とする、ジフルオロベンゾトリアゾリル太陽電池ポリマー材料。式中、R1、R2はいずれもC1~C20のアルキル基、nは10~100の整数である。nは50~70であることを特徴とする、請求項1に記載のジフルオロベンゾトリアゾリル太陽電池ポリマー材料。下記の構造式で示す化合物Aと化合物Bとをそれぞれ提供するステップS1と、式中、前記化合物Aにおいて、R1はC1~C20のアルキル基、前記化合物Bにおいて、R2はC1~C20のアルキル基であり、酸素フリーの条件下で、前記化合物Aと化合物Bとをモル比1:1で、触媒を含んだ有機溶剤に添加し、70°C~120°Cで、Stilleカップリング反応を6時間~60時間行い、その後、下記の構造式Iで示す前記ジフルオロベンゾトリアゾリル太陽電池ポリマー材料を得るステップS2と、式中、nは10~100の整数であり、を含むことを特徴とする、ジフルオロベンゾトリアゾリル太陽電池ポリマー材料の調製方法。ステップS2で得られた前記ジフルオロベンゾトリアゾリル太陽電池ポリマー材料を精製するステップS3をさらに含むことを特徴とする、請求項3に記載のジフルオロベンゾトリアゾリル太陽電池ポリマー材料の調製方法。前記ステップS2において、前記触媒は、有機パラジウムであり、又は、前記触媒は、有機パラジウムと有機リンリガントの混合物であることを特徴とする、請求項3又は4に記載のジフルオロベンゾトリアゾリル太陽電池ポリマー材料の調製方法。前記有機パラジウムは、ビストリフェニルホスフィンパラジウムIIジクロライド、テトラキストリフェニルホスフィンパラジウム0、及びトリスジベンジリデンアセトンジパラジウムからなる群より選択される少なくとも1つであり、前記有機リンリガンドは、トリt-ブチルホスフィンであることを特徴とする、請求項5に記載のジフルオロベンゾトリアゾリル太陽電池ポリマー材料の調製方法。前記有機パラジウムと前記化合物Aとのモル比が1:20~1:100であることを特徴とする、請求項5に記載のジフルオロベンゾトリアゾリル太陽電池ポリマー材料の調製方法。前記ステップS2において、前記有機溶剤は、トルエン、N,N-ジメチルホルムアミド、及びテトラヒドロフランからなる群より選択される少なくとも1つであることを特徴とする、請求項3又は4に記載のジフルオロベンゾトリアゾリル太陽電池ポリマー材料の調製方法。前記ステップS2において、前記Stilleカップリング反応の温度は90°C~110°Cであり、前記Stilleカップリング反応時間は12時間~48時間であることを特徴とする、請求項3又は4に記載のジフルオロベンゾトリアゾリル太陽電池ポリマー材料の調製方法。請求項1に記載のジフルオロベンゾトリアゾリル太陽電池ポリマー材料の、有機太陽電池における使用。本発明の目的は、エネルギー変換効率の比較的高いジフルオロベンゾトリアゾリル太陽電池ポリマー材料を提供することである。本発明は、下記の構造式Iで示すジフルオロベンゾトリアゾリル太陽電池ポリマー材料を提供する。式中、R1、R2はいずれもC1~C20のアルキル基であり、nは10~100の整数であり、好ましくは、nは50~70である。本発明の更に別の目的は、上述したジフルオロベンゾトリアゾリル太陽電池ポリマー材料の調製方法を提供することである。当該調製方法は、下記の構造式で示す化合物Aと化合物Bとをそれぞれ提供するステップS1と、式中、前記化合物Aにおいて、R1はC1~C20のアルキル基、前記化合物Bにおいて、R2はC1~C20のアルキル基であり、酸素フリーの条件下で、前記化合物Aと化合物Bとをモル比1:1で、触媒を含んだ有機溶剤に添加し、70°C~120°Cで、Stilleカップリング反応を6時間~60時間行い、その後、下記の構造式Iで示す前記ジフルオロベンゾトリアゾリル太陽電池ポリマー材料を得るステップS2と、式中、nは10~100の整数であり、を含む。上述したジフルオロベンゾトリアゾリル太陽電池ポリマー材料の調製方法は、ステップS2で得られた前記ジフルオロベンゾトリアゾリル太陽電池ポリマー材料を精製するステップS3をさらに含む。上述したジフルオロベンゾトリアゾリル太陽電池ポリマー材料の調製方法では、前記ステップS2において、前記触媒は、有機パラジウムであり、又は、前記触媒は、有機パラジウムと有機リンリガントとの混合物である。前記有機パラジウムと前記化合物Aとのモル比が1:20~1:100であり、ここで、前記有機パラジウムは、ビストリフェニルホスフィンパラジウムIIジクロライド、テトラキストリフェニルホスフィンパラジウム0、及びトリスジベンジリデンアセトンジパラジウムからなる群より選択される少なくとも1つであり、前記有機リンリガンドは、トリt-ブチルホスフィンである。前記有機溶剤は、トルエン、N,N-ジメチルホルムアミド、及びテトラヒドロフランからなる群より選択される少なくとも1つである。好ましくは、前記ステップS2において、前記Stilleカップリング反応の温度は90°C~110°Cであり、前記Stilleカップリング反応時間は12時間~48時間である。本発明の更に別の目的は、上述したジフルオロベンゾトリアゾリル太陽電池ポリマー材料の、有機太陽電池における使用を提供することにある。本発明により提供されるジフルオロベンゾトリアゾリル太陽電池ポリマー材料は、1,2,3-ベンゾトリアゾールコポリマーに2つフッ素原子を含有し、それらのHOMOエネルギーが0.11eV低下すると共に、フルオロ置換の1,2,3-ベンゾトリアゾールは、電子吸引作用の強いイミド基を2つ含有しているため、フルオロによって置換された1,2,3-ベンゾトリアゾールは、強い電子吸引作用を有するヘテロ環化合物であり、さらに、ベンゾトリアゾールのN-H結合のNには、アルキル鎖を容易に導入可能であり、当該アルキル鎖における官能基は、太陽エネルギーのエネルギー変換効率を向上でき、さらに、ポリマー系太陽電池の効率が低いという問題を解決可能である。また、アルキル鎖における官能基は、ジフルオロベンゾトリアゾリル太陽電池ポリマー材料の溶解性を調節する役割を果たすこともできるため、当該ポリマーを成膜加工しやくなり、これらのポリマー材料の、ポリマー太陽電池分野における使用範囲が広げられる。本発明は、下記の構造式Iで示すジフルオロベンゾトリアゾリル太陽電池ポリマー材料を提供する。式中、R1、R2はいずれもC1~C20のアルキル基であり、nは10~100の整数であり、好ましくは、nは50~70である。上述したジフルオロベンゾトリアゾリル太陽電池ポリマー材料の調製方法は、図1に示すように、下記の構造式で示す化合物Aと化合物Bとをそれぞれ提供するステップS1と、すなわち、Aは2,6-ビストリメチルスタンニル-4,8-ジアルコキシベンゾジチオフェンであり、すなわち、Bは2-アルキル-4,7-ビス5-ブロモチエニル-5,6-ジフルオロ-1,2,3-ベンゾトリアゾールであり、式中、前記化合物Aにおいて、R1はC1~C20のアルキル基、前記化合物Bにおいて、R2はC1~C20のアルキル基であり、酸素フリーの条件下例えば、窒素ガス、アルゴンガス、又は、窒素ガスとアルゴンガスとの混合ガス等により構成された無酸素条件で、前記化合物Aと化合物Bとをモル比1:1で、触媒を含んだ有機溶剤に添加し、70°C~120°C好ましくは90°C~110°Cで、Stilleカップリング反応を6時間~60時間好ましくは12時間~48時間行い、その後、下記の構造式Iで示す前記ジフルオロベンゾトリアゾリル太陽電池ポリマー材料を得るステップS2と、式中、nは10~100の整数、好ましくは、50~70であり、ステップS2で得られた生成物を精製するステップS3と、を含む。前記ステップS3は、すなわち、ステップS2の反応液にメタノールを添加し、沈殿して析出させ、さらに、ソックスレー抽出器で濾過した後、メタノールとn-ヘキサンとの順で沈殿を24時間抽出し、さらに、沈殿が無色になるまで、沈殿をクロロホルムで抽出し続け、クロロホルム溶液を集めて減圧蒸発させて、赤色粉末を得、さらに、集めた赤色粉末を、50°Cで24時間真空乾燥させることで、精製されたジフルオロベンゾトリアゾリル太陽電池ポリマー材料を得る。上述したジフルオロベンゾトリアゾリル太陽電池ポリマー材料の調製方法では、前記ステップS2において、前記触媒は、有機パラジウムであり、又は、前記触媒は、有機パラジウムと有機リンリガントの混合物である。前記有機パラジウムと前記化合物Aとのモル比が1:20~1:100であり、ここで、前記有機パラジウムは、ビストリフェニルホスフィンパラジウムIIジクロライド、テトラキストリフェニルホスフィンパラジウム0、及びトリスジベンジリデンアセトンジパラジウムからなる群より選択される少なくとも1つであり、前記有機リンリガンドは、トリt-ブチルホスフィンであり、有機パラジウムと有機リガンドとの混合物において、有機パラジウムと有機リガンドとのモル比は1:3~1:6である。前記有機溶剤は、トルエン、N,N-ジメチルホルムアミド、テトラヒドロフランからなる群より選択される少なくとも1つである。好ましくは、前記ステップS2において、前記Stilleカップリング反応の温度は90°C~110°Cであり、前記Stilleカップリング反応時間は12時間~48時間である。本発明により提供されるジフルオロベンゾトリアゾリル太陽電池ポリマー材料は、1,2,3-ベンゾトリアゾールコポリマーに2つのフッ素原子を含有し、それらのHOMOエネルギーが0.11eV低下すると共に、フルオロ置換の1,2,3-ベンゾトリアゾールは、電子吸引作用の強いイミド基を2つ含有しているため、フルオロ置換の1,2,3-ベンゾトリアゾールは、強い電子吸引作用を有するヘテロ環化合物であり、さらに、ベンゾトリアゾールのN-H結合のNには、アルキル鎖を容易に導入可能であり、当該アルキル鎖における官能基は、太陽エネルギーのエネルギー変換効率を向上でき、さらに、ポリマー系太陽電池の効率が低いという問題を解決可能である。また、アルキル鎖における官能基は、ジフルオロベンゾトリアゾリル太陽電池ポリマー材料の溶解性を調節する役割を果たすこともできるため、当該ポリマーを成膜加工しやすくなり、これらのポリマー材料の、ポリマー太陽電池分野における使用範囲が広げられる。さらに、本発明に係る調製方法は、比較的簡単な合成ルートを使用しているため、工程フローを減らし、材料が安価で入手しやすいため、製造コストが低減される。上述したジフルオロベンゾトリアゾリル太陽電池ポリマー材料は、有機太陽電池の活性層に適用可能である。本願発明の内容をよりよく理解するためには、以下、具体的な実施例及び図面を通じて、本発明の技術案をさらに説明し、具体的には、材料の調製、部品の作製を含むが、これらの実施例は、本発明を限定するものではなく、ここで、化合物Aのモノマーは、文献JAmChemSoc200913156に開示された方法に基づいて合成可能であり、又は市販品で入手可能であり、化合物Bのモノマーは、文献JAmChemSoc20111334625に開示された方法に基づいて合成可能であり、又は市販品で入手可能である。[実施例1]本実施例のジフルオロベンゾトリアゾリル太陽電池ポリマー材料は、ポリ{4,8-ジ-n-オクトキシベンゾジチオフェン-co-2-n-オクチル-4,7-ジチエニル-5,6-ジフルオロベンゾトリアゾール}であり、ここで、R1はn-オクチル基、R2はn-オクチル基であり、nは50であり、その構造式は下記に示す。上述したポリマーを調製する手順は、下記に示す。反応式は、次の通りである。2,6-ビストリメチルスタンニル-4,8-ジ-n-オクトキシベンゾジチオフェン231mg0.3mmolと、2-n-オクチル-4,7-ビス5-ブロモチエニル-5,6-ジフルオロ-1,2,3-ベンゾトリアゾール176.8mg,0.3mmolと、トリスジベンジリデンアセトンジパラジウム13.75mg,0.015mmolと、トリ-t-ブチルホスフィンすなわち、2-ジシクロへキシルフォスフィノ-2’,6’-ジメトキシビフェニル2mgとを、12mLのトルエンが入ったフラスコに入れて溶解させて溶液にした。フラスコに対して窒素ガスを約30分間通気し続けて空気を排出させた後、100°Cで撹拌し、Stilleカップリング反応を24時間行い、冷却した後、重合反応を停止させ、反応液を得た。フラスコに対して40mLメタノールを添加し、反応液を沈殿させ析出処理を行い、さらに、ソックスレー抽出器で濾過した後、メタノールとn-ヘキサンとの順で沈殿を24時間抽出した。さらに、沈殿が無色になるまで、沈殿をクロロホルムで抽出し続けた。クロロホルム溶液を集めて減圧蒸発させて、赤色粉末を得た。さらに、集めた赤色粉末を、50°Cで24時間真空乾燥させることで、生成物であるポリ{4,8-ジ-n-オクトキシベンゾジチオフェン-co-2-n-オクチル-4,7-ジチエニル-5,6-ジフルオロベンゾトリアゾール}を得た。収率が81であった。分子量の測定結果は、MolecularweightMn473kDaMwMn18であった。[実施例2]本実施例のジフルオロベンゾトリアゾリル太陽電池ポリマー材料は、ポリ{4,8-ジメトキシベンゾジチオフェン-co-2-n-エイコシル-4,7-ジチエニル-5,6-ジフルオロベンゾトリアゾール}であり、ここで、R1はメチル基、R2はエイコシル基であり、nは70であり、その構造式は下記に示す。上述したポリマーを調製する手順は、下記に示す。反応式は、次の通りである。2,6-ビストリメチルスタンニル-4,8-ジメトキシベンゾジチオフェン115mg,0.2mmolと、2-n-エイコシル-4,7-ビス5-ブロモチエニル-5,6-ジフルオロ-1,2,3-ベンゾトリアゾール151.4mg,0.2mmolとを、15mLN,N-ジメチルホルムアミドが入ったフラスコに入れて溶解させて溶液にした。フラスコを真空減圧して酸素を排除すると共に、アルゴンガスを充填した後、5mgのビストリフェニルホスフィンパラジウムIIジクロライドを添加し、110°Cで撹拌し、Stilleカップリング反応を12時間行い、冷却した後、重合反応を停止させ、反応液を得た。フラスコに対して50mLメタノールを添加し、反応液を沈殿させ析出処理を行い、さらに、ソックスレー抽出器で濾過した後、メタノールとn-ヘキサンとの順で沈殿を24時間抽出した。さらに、沈殿が無色になるまで、沈殿をクロロホルムで抽出し続けた。クロロホルム溶液を集めて減圧蒸発させて、赤色粉末を得た。さらに、集めた赤色粉末を、50°Cで24時間真空乾燥させることで、生成物であるポリ{4,8-ジメトキシベンゾジチオフェン-co-2-n-エイコシル-4,7-ジチエニル-5,6-ジフルオロベンゾトリアゾール}を得た。収率が84であった。分子量の測定結果は、MolecularweightMn594kDaMwMn19であった。図2は、実施例1で調製したポリ{4,8-ジメトキシベンゾジチオフェン-co-2-n-エイコシル-4,7-ジチエニル-5,6-ジフルオロベンゾトリアゾール}の紫外線可視光吸収スペクトル図である。図2により、共役ポリマーは、578nm近くで強い吸収ピークが見られた。[実施例3]本実施例のジフルオロベンゾトリアゾリル太陽電池ポリマー材料は、ポリ{4,8-ジ-n-エイコソキシベンゾジチオフェン-co-2-メチル-4,7-ジチエニル-5,6-ジフルオロベンゾトリアゾール}であり、ここで、R1はn-エイコシル基、R2はメチル基であり、nは65であり、その構造式は下記に示す。上述したポリマーを調製する手順は、下記に示す。反応式は、次の通りである。2,6-ビストリメチルスタンニル-4,8-ジ-n-エイコソキシベンゾジチオフェンと、2-メチル-4,7-ビス5-ブロモチエニル-5,6-ジフルオロ-1,2,3-ベンゾトリアゾールとを、15mLテトラヒドロフランが入った50mLの二口フラスコに入れて溶解させて溶液にした。フラスコに対して窒素ガスとアルゴンガスとの混合ガスを20分間通気し続けて空気を排出させた後、17mgテトラキストリフェニルホスフィンパラジウム0が二口フラスコに添加され、さらに、窒素ガス及びアルゴンガスの混合ガスを約10分間通気させ空気を排出した後、90°Cで撹拌し、Stilleカップリング反応を48時間行い、冷却した後、重合反応を停止させ、反応液を得た。フラスコに対して40mLメタノールを添加し、反応液を沈殿させ析出処理を行い、さらに、ソックスレー抽出器で濾過した後、メタノールとn-ヘキサンとの順で沈殿を24時間抽出した。さらに、沈殿が無色になるまで、沈殿をクロロホルムで抽出し続けた。クロロホルム溶液を集めて減圧蒸発させて、赤色粉末を得た。さらに、集めた赤色粉末を、50°Cで24時間真空乾燥させることで、生成物であるポリ{4,8-ジ-n-エイコソキシベンゾジチオフェン-co-2-メチル-4,7-ジチエニル-5,6-ジフルオロベンゾトリアゾール}を得た。収率が80であった。分子量の測定結果は、MolecularweightMn724kDaMwMn19であった。[実施例4]本実施例のジフルオロベンゾトリアゾリル太陽電池ポリマー材料は、ポリ{4,8-ジ-n-ブトキシベンゾジチオフェン-co-2-n-デシル-4,7-ジチエニル-5,6-ジフルオロベンゾトリアゾール}であり、ここで、R1はn-ブチル基、R2はn-デシル基であり、nは10であり、その構造式は下記に示す。上述したポリマーを調製する手順は、下記に示す。反応式は、次の通りである。2,6-ビストリメチルスタンニル-4,8-ジブトキシベンゾジチオフェン123mg,0.2mmolと、2-n-デシル-4,7-ビス5-ブロモチエニル-5,6-ジフルオロ-1,2,3-ベンゾトリアゾール132mg,0.2mmolとを、15mLN,N-ジメチルホルムアミドが入ったフラスコに入れて溶解させて溶液にした。フラスコを真空減圧して酸素を排除すると共に、アルゴンガスを充填した後、ビストリフェニルホスフィンパラジウムIIジクロライドを添加し、120°Cで撹拌し、Stilleカップリング反応を6時間行い、冷却した後、重合反応を停止させ、反応液を得た。フラスコに対して50mLメタノールを添加し、反応液を沈殿させ析出処理を行い、さらに、ソックスレー抽出器で濾過した後、メタノールとn-ヘキサンとの順で沈殿を24時間抽出した。さらに、沈殿が無色になるまで、沈殿をクロロホルムで抽出し続けた。クロロホルム溶液を集めて減圧蒸発させて、赤色粉末を得た。さらに、集めた赤色粉末を、50°Cで24時間真空乾燥させることで、生成物であるポリ{4,8-ジ-n-ブトキシベンゾジチオフェン-co-2-n-デシル-4,7-ジチエニル-5,6-ジフルオロベンゾトリアゾール}を得た。収率が68であった。分子量の測定結果は、MolecularweightMn93kDaMwMn22であった。[実施例5]本実施例のジフルオロベンゾトリアゾリル太陽電池ポリマー材料は、ポリ{4,8-ジ-n-デコキシベンゾジチオフェン-co-2-n-テトラデシル-4,7-ジチエニル-5,6-ジフルオロベンゾトリアゾール}であり、ここで、R1はn-デシル基、R2はn-テトラデシル基であり、nは100であり、その構造式は下記に示す。上述したポリマーを調製する手順は、下記に示す。反応式は、次の通りである。2,6-ビストリメチルスタンニル-4,8-ジ-n-デコキシベンゾジチオフェンと、2-n-テトラデシル-4,7-ビス5-ブロモチエニル-5,6-ジフルオロ-1,2,3-ベンゾトリアゾールとを、15mLテトラヒドロフランが入った50mLの二口フラスコに入れて溶解させて溶液にした。二口フラスコに対して窒素ガスとアルゴンガスとの混合ガスを20分間通気し続けて空気を排出させた後、テトラキストリフェニルホスフィンパラジウム0が二口フラスコに添加され、さらに、窒素ガス及びアルゴンガスの混合ガスを約10分間通気させ空気を排出した後、70°Cで撹拌し、Stilleカップリング反応を60時間行い、冷却した後、重合反応を停止させ、反応液を得た。フラスコに対して40mLメタノールを添加し、反応液を沈殿させ析出処理を行い、さらに、ソックスレー抽出器で濾過した後、メタノールとn-ヘキサンとの順で沈殿を24時間抽出した。さらに、沈殿が無色になるまで、沈殿をクロロホルムで抽出し続けた。クロロホルム溶液を集めて減圧蒸発させて、赤色粉末を得た。さらに、集めた赤色粉末を、50°Cで24時間真空乾燥させることで、生成物であるポリ{4,8-ジ-n-デコキシベンゾジチオフェン-co-2-n-テトラデシル-4,7-ジチエニル-5,6-ジフルオロベンゾトリアゾール}を得た。収率が88であった。分子量の測定結果は、MolecularweightMn1001kDaMwMn18であった。[実施例6]実施例6における有機太陽電池は、実施例2に調製したポリ{4,8-ジメトキシベンゾジチオフェン-co-2-n-エイコシル-4,7-ジチエニル-5,6-ジフルオロベンゾトリアゾール}すなわち、DFBTz-BDT2を活性層の電子供与体材料として使用する。図3を参照し、当該有機太陽電池は、順番に積層されたガラス基板層11と、透明陽極12と、中間補助層13と、活性層14と、陰極15とを含む。透明陽極12は、インジウムスズ酸化物ITOと略称しを使用してもよく、好ましくは、スクウェア抵抗が10~20Ω/□のインジウムスズ酸化物を使用する。中間補助層13は、ポリ3,4-エチレンジオキシチオフェンとポリスチレンスルホネートとの複合材料PEDOT:PSSと略称しを使用する。活性層14は、電子供与体材料と電子受容体材料とを含み、電子供与体材料は、実施例2において調製したポリマーすなわちDFBTz-DBT2を使用し、電子受容体材料は、[6,6]-フェニル-C61-ブチル酸メチルエステルPCBMと略称しを使用してもよい。陰極15は、アルミ電極又は二層金属電極を使用してもよく、例えば、Ca/Al、Ba/Alなどであり、好ましくは、その厚みが170nm、30nm、130nm又は60nmである。ガラス基板層11は、底部におけるベース層として使用可能であり、作製時に、ITOガラスを使用して、超音波で洗浄した後、酸素-Plasmaで処理し、ITOガラス上に中間補助層13を塗布し、さらに、実施例1で調製したポリマーと電子受容体材料とを混合した後、中間補助層13上に塗布し、活性層14を形成した。さらに、真空蒸着技術により活性層14上に陰極15を沈積させ、上述した有機太陽電池を得た。当該有機太陽電池は、さらに、110°Cで密封条件下で4時間加熱した後、室温に冷却する必要がある。アニーリングしたことにより、部品の分子内の各官能基及び分子鎖の配列の整列性及び規則性を有効に向上させることができ、キャリアの輸送速度及び効率を増加させることで、光電変換効率を向上させる。本実施例では、陰極15のAl層の厚みは170nmである。図3に示すように、光により照射されると、光がガラス基板層11とITO電極12とを通過して、活性層14におけるホール輸送型エレクトロルミネッセンス材料が光エネルギーを吸収すると共に、励起子を発生する。これらの励起子は、さらに、電子供与体/電子受容体の界面に遷移し、PCBMのような電子受容体材料に電子を渡し、電荷の分離が実現されることで、フリーのキャリアを形成し、すなわち、フリーの電子及びホールを形成する。これらのフリーの電子は、電子受容体材料に沿って、金属陰極に向かって伝達し、陰極により収集される。フリーのホールは、電子供与体材料に沿って、ITO陽極に向かって伝達し、陽極により収集される。これにより、光電流及び光電圧を形成し、光電変換が実現され、さらに、ロード16に接続することで、電力供給可能である。上記過程において、ホール輸送型エレクトロルミネッセンス材料は、非常に広い応答スペクトルを有するため、光エネルギーをよりよく利用可能であり、より高い光電変換効率を得ることができ、有機太陽電池の出力効率を向上させる。さらに、このような有機材料は、有機太陽電池を軽量化することができると共に、スピンコーティングにより作製可能であるため、量産に好適である。表1は、実施例6の有機太陽電池の光起電性を示す。PCEはエネルギー交換効率であり、Vocはオープン回路電圧であり、Jscはショート回路電流であり、FFはフィルファクタである。表1に示すように、AM1.5、100mW/cm2の光照射条件下で、DFBTz-DBT2を電子供与体材料として使用した太陽電池のバルクヘテロ接合のエネルギー変換率は、5.4である。ここで、AMは、エアマスであり、太陽光が大気層を通過する光学経路を意味し、当該光学経路と、天頂にある太陽光が海水面に達するために通過する光学経路との比率で表示される。AM1.5との条件は、地面用太陽電池をリマーク及び測定するために規定された放射度とスペクトル分布である。その太陽エネルギーの総放射度は、1平方メートルあたりに1000ワットであり、太陽電池の測定温度は25度である。当該基準は、国際電工委員会により作成されたものであり、中国では、当該基準を採用している。具体的には、1つの標準的な太陽は、AM1.5標準光源の放射度を有し、AM1.5は、天頂角度入射光源における入射光線と地面の法線とにより形成される角度が48度の太陽光を示し、光強度は1000W/m2であるすなわち、AM1.5、100mW/cm2の光照射。上述したことは、本発明の好適な実施例に関する詳細な説明であるが、本発明の保護範囲を限定するものではなく、本発明の請求の範囲は、[特許請求の範囲]に基づくものと理解されるべきである。"